(57)【特許請求の範囲】
【請求項１】
被処理体に対するプラズマ処理によって、シリコン原子及び酸素原子を含む第１領域を該第１領域とは異なる材料から構成された第２領域に対して選択的にエッチングする方法であって、該被処理体は、凹部を画成する前記第２領域、該凹部を埋め、且つ前記第２領域を覆うように設けられた前記第１領域、及び前記凹部の上に開口を提供し前記第１領域上に設けられたマスクを有し、
該方法は、
フルオロカーボンガスを含み酸素ガスを含まない処理ガスのプラズマを生成することにより、前記被処理体上にフルオロカーボン含有膜を形成する工程と、
前記フルオロカーボン含有膜に含まれるフルオロカーボンのラジカルにより前記第１領域をエッチングする工程と、
を各々が含む１回以上のシーケンスを実行する工程と、
前記フルオロカーボン含有膜の膜厚を低減させる工程と、
を含み、
前記１回以上のシーケンスを実行する工程と前記膜厚を低減させる工程との交互の繰り返しが実行される、方法。
【請求項２】
前記膜厚を低減させる工程では、三フッ化窒素ガスのみを含む処理ガスのプラズマが生成される、請求項１に記載の方法。
【請求項３】
前記膜厚を低減させる工程では、三フッ化窒素ガス及び希ガスを含む処理ガスのプラズマが生成される、請求項１に記載の方法。
【請求項４】
前記交互の繰り返しに含まれる一部の前記膜厚を低減させる前記工程において、三フッ化窒素ガス及び希ガスを含む処理ガスのプラズマが生成され、
前記交互の繰り返しに含まれる他の一部の前記膜厚を低減させる前記工程において、三フッ化窒素ガスのみを含む処理ガスのプラズマが生成される、
請求項１に記載の方法。
【請求項５】
前記膜厚を低減させる工程では、酸素ガスのみを含む処理ガスのプラズマが生成される、請求項１に記載の方法。
【請求項６】
前記膜厚を低減させる工程では、酸素ガス及び希ガスを含む処理ガスのプラズマが生成される、請求項１に記載の方法。
【請求項７】
前記交互の繰り返しに含まれる一部の前記膜厚を低減させる前記工程において、酸素ガス及び希ガスを含む処理ガスのプラズマが生成され、
前記交互の繰り返しに含まれる他の一部の前記膜厚を低減させる前記工程において、酸素ガスのみを含む処理ガスのプラズマが生成される、
請求項１に記載の方法。
【請求項８】
前記フルオロカーボン含有膜を形成する工程では、前記被処理体を収容した処理容器内の圧力が２．６６６Ｐａ以下の圧力に設定される、請求項１〜７の何れか一項に記載の方法。
【請求項９】
前記フルオロカーボン含有膜を形成する工程では、１００Ｖ以上、３００Ｖ以下の実効バイアス電圧が生じるプラズマ生成用の高周波電力が用いられる、請求項１〜８の何れか一項に記載の方法。
【請求項１０】
前記フルオロカーボン含有膜を形成する工程では、容量結合型のプラズマ処理装置が用いられ、該プラズマ処理装置の上部電極のシリコン製の電極板に正イオンを引き込むための電圧が印加される、請求項１〜９の何れか一項に記載の方法。
【請求項１１】
前記第１領域をエッチングする工程では、希ガスのプラズマが生成される、請求項１〜１０の何れか一項に記載の方法。
【請求項１２】
前記第１領域は、酸化シリコン、酸窒化ケイ素、又は炭素含有酸化ケイ素から構成されている、請求項１〜１１の何れか一項に記載の方法。
【請求項１３】
前記第２領域は、シリコン、炭素、窒化シリコン、又は金属から構成されている、請求項１〜１２の何れか一項に記載の方法。
【発明の詳細な説明】
【技術分野】
【０００１】
本発明の実施形態は、エッチング方法に関するものであり、特に、被処理体に対するプラズマ処理によって、シリコン原子及び酸素原子を含む第１領域を、当該第１領域とは異なる材料から構成された第２領域に対して選択的にエッチングする方法に関するものである。
【背景技術】
【０００２】
電子デバイスの製造においては、シリコン原子及び酸素原子を含む領域、例えば、酸化シリコン（ＳｉＯ２）から構成された領域に対してホール又はトレンチといった開口を形成する処理が行われることがある。このような処理では、米国特許第７７０８８５９号明細書に記載されているように、一般的には、フルオロカーボンガスのプラズマに被処理体が晒されて、当該領域がエッチングされる。
【０００３】
また、シリコン原子及び酸素原子を含む第１領域、例えば、酸化シリコンから構成された第１領域を、当該第１領域とは異なる材料から構成された第２領域に対して選択的にエッチングする技術が知られている。このような技術の一例としては、ＳＡＣ（Ｓｅｌｆ−Ａｌｉｇｎｄ  Ｃｏｎｔａｃｔ）技術が知られている。ＳＡＣ技術については、特開２０００−３７００１号公報に記載されている。
【０００４】
ＳＡＣ技術の処理対象である被処理体は、酸化シリコン製の第１領域、窒化シリコン製の第２領域、及びマスクを有している。第２領域は、凹部を画成するように設けられており、第１領域は、当該凹部を埋め、且つ、第２領域を覆うように設けられており、マスクは、第１領域上に設けられており、凹部の上に開口を提供している。従来のＳＡＣ技術では、特開２０００−３７００１号公報に記載されているように、第１領域のエッチングのために、フルオロカーボンガス、酸素ガス、及び希ガスを含む処理ガスのプラズマが用いられる。この処理ガスのプラズマに被処理体を晒すことにより、マスクの開口から露出した部分において第１領域がエッチングされて上部開口が形成される。さらに、処理ガスのプラズマに被処理体が晒されることにより、第２領域によって挟まれた部分において第１領域が自己整合的にエッチングされる。これにより、上部開口に連続する下部開口が自己整合的に形成される。
【先行技術文献】
【特許文献】
【０００５】
【特許文献１】米国特許第７７０８８５９号明細書
【特許文献２】特開２０００−３７００１号公報
【発明の概要】
【発明が解決しようとする課題】
【０００６】
しかしながら、上述した従来の技術では、第１領域のエッチング中に第２領域に許容できない削れが生じ得る。この削れを抑制するためにフルオロカーボンを第２領域上に多く堆積させる条件を選択すると、フルオロカーボン含有膜によって開口（上部開口及び／又は下部開口）の幅が狭められ、場合によっては開口が閉塞される事態が生じる。即ち、第２領域の削れのフルオロカーボン含有膜による抑制とフルオロカーボン含有膜による開口幅の縮小の抑制とはトレードオフの関係にあり、両者を両立させることは困難であった。
【０００７】
したがって、シリコン及び酸素を含む第１領域のエッチングにおいて、当該第１領域とは異なる材料から構成された第２領域の削れを抑制し、且つ、フルオロカーボン含有膜による開口幅の縮小を抑制することが求められている。
【課題を解決するための手段】
【０００８】
一態様においては、被処理体に対するプラズマ処理によって、シリコン原子及び酸素原子を含む第１領域を該第１領域とは異なる材料から構成された第２領域に対して選択的にエッチングする方法が提供される。被処理体は、凹部を画成する第２領域、該凹部を埋め、且つ、第２領域を覆うように設けられた第１領域、及び凹部の上に開口を提供し第１領域上に設けられたマスクを有する。この方法は、（ａ）１回以上のシーケンスを実行する工程であり、該１回以上のシーケンスの各々が、（ａ１）フルオロカーボンガスを含み酸素ガスを含まない処理ガスのプラズマを生成することにより、被処理体上にフルオロカーボン含有膜を形成する工程と、（ａ２）フルオロカーボン含有膜に含まれるフルオロカーボンのラジカルにより第１領域をエッチングする工程と、を含む該工程と、（ｂ）フルオロカーボン含有膜の膜厚を低減させる工程（以下、「膜厚低減工程」ということがある）と、を含み、１回以上のシーケンスを実行する前記工程と膜厚低減工程との交互の繰り返しが実行される。
【０００９】
一態様に係る方法では、フルオロカーボン含有膜を形成するための処理ガスに、酸素ガスが含まれていない。したがって、第２領域が酸化し、酸化した第２領域がフルオロカーボンの活性種によって削られることが抑制される。但し、当該処理ガスは、酸素ガスを含んでいないので、フルオロカーボン含有膜による開口幅の縮小が生じ、場合によっては、開口が閉塞されてしまうこともある。このような開口幅の縮小に対処するために、一態様に係る方法では、膜厚低減工程が実行される。故に、この方法によれば、第１領域のエッチングにおいて、第２領域の削れを抑制し、且つ、フルオロカーボン含有膜による開口幅の縮小を抑制することが可能となる。
【００１０】
一実施形態の膜厚低減工程では、三フッ化窒素ガス及び希ガスを含む処理ガスのプラズマが生成されてもよい。三フッ化窒素ガスが希ガスによって希釈されている場合には、活性種が被処理体に対して小さい角度分布で、略鉛直方向に入射する。したがって、被処理体の水平面上、例えば、マスクの上面の上で厚く形成されたフルオロカーボン含有膜の膜厚を効率的に低減させることが可能となる。
【００１１】
一実施形態の膜厚低減工程では、三フッ化窒素ガスのみを含む処理ガスのプラズマが生成されてもよい。この実施形態では、活性種が等方的に被処理体に入射する。したがって、被処理体の任意の面上に形成されたフルオロカーボン含有膜の膜厚を均一に低減させることが可能となる。
【００１２】
一実施形態では、前記交互の繰り返しに含まれる一部の膜厚低減工程において、三フッ化窒素ガス及び希ガスを含む処理ガスのプラズマが生成され、前記交互の繰り返しに含まれる他の一部の膜厚低減工程において、三フッ化窒素ガスのみを含む処理ガスのプラズマが生成される。この実施形態によれば、被処理体の水平面上に厚く形成されたフルオロカーボン含有膜の膜厚を効率的に低減させ、且つ、被処理体の任意の面上に形成されたフルオロカーボン含有膜の膜厚を均一に低減させることが可能となる。
【００１３】
また、一実施形態の膜厚低減工程では、酸素ガス及び希ガスを含む処理ガスのプラズマが生成されてもよい。一実施形態の膜厚低減工程では、酸素ガスのみを含む処理ガスのプラズマが生成されてもよい。また、一実施形態では、前記交互の繰り返しに含まれる一部の膜厚低減工程において、酸素ガス及び希ガスを含む処理ガスのプラズマが生成され、前記交互の繰り返しに含まれる他の一部の膜厚低減工程において、酸素ガスのみを含む処理ガスのプラズマが生成されてもよい。
【００１４】
一実施形態のフルオロカーボン含有膜を形成する前記工程では、被処理体を収容した処理容器内の圧力が２．６６６Ｐａ（２０ｍＴｏｒｒ）以下の圧力に設定され得る。この実施形態では、低圧環境下でフルオロカーボンガスのプラズマが生成される。かかる低圧環境下ではフルオロカーボンの活性種は、異方性をもって、即ち、略鉛直方向に小さい角度分で被処理体に入射する。したがって、マスクの上面の上、第２領域の上面の上、及び、第２領域の間の第１領域の上面の上に選択的にフルオロカーボン含有膜が形成される。また、マスクの上面の上、第２領域の上面の上、及び、第２領域の間の第１領域の上面の上に形成されるフルオロカーボン含有膜の厚さの差異が低減される。さらに、このような低圧環境下では、フルオロカーボンの活性種は、アスペクト比の高い開口内及びアスペクト比の低い開口のいずれにも侵入する。したがって、フルオロカーボン含有膜の膜厚のアスペクト比に対する依存性を低減することができる。
【００１５】
一実施形態のフルオロカーボン含有膜を形成する前記工程では、１００Ｖ以上、３００Ｖ以下の実効バイアス電圧が生じるプラズマ生成用の高周波電力が用いられ得る。かかる高周波電力によれば、フルオロカーボンのイオンのエネルギーが低減され、当該イオンによる被処理体のダメージを抑制することが可能となる。
【００１６】
一実施形態のフルオロカーボン含有膜を形成する工程では、容量結合型のプラズマ処理装置が用いられ、該プラズマ処理装置の上部電極のシリコン製の電極板に正イオンを引き込むための電圧が印加されてもよい。この実施形態によれば、電極板に正イオンが衝突することによって、当該電極板からシリコンが放出される。放出されたシリコンは、プラズマ処理装置内に存在するフッ素の活性種と結合し、フッ素の活性種の量を減少させる。その結果、第２領域の削れが抑制される。また、正イオンが電極板に向けて引きつけられることにより、天板に付着したフルオロカーボンが除去される。したがって、処理容器の内壁面が清浄な状態に保たれる。
【００１７】
一実施形態の第１領域をエッチングする前記工程では、希ガスのプラズマが生成されてもよい。この実施形態では、希ガスのプラズマが生成されることにより発生する希ガスイオンがフルオロカーボン含有膜に入射し、フルオロカーボン含有膜からラジカルが生成されて、当該ラジカルが第１領域をエッチングする。
【００１８】
一実施形態では、第１領域は、酸化シリコン、酸窒化ケイ素、炭素含有酸化ケイ素から構成され得る。また、一実施形態では、第２領域は、シリコン、炭素、窒化シリコン、又は金属から構成され得る。
【発明の効果】
【００１９】
以上説明したように、シリコン及び酸素を含む第１領域のエッチングにおいて、当該第１領域とは異なる材料から構成された第２領域の削れを抑制し、且つ、フルオロカーボン含有膜による開口幅の縮小を抑制することが可能となる。
【図面の簡単な説明】
【００２０】
【図１】一実施形態に係るエッチング方法を示す流れ図である。
【図２】一実施形態に係る方法の適用対象である被処理体を例示する断面図である。
【図３】図１に示す方法の実施に用いることが可能なプラズマ処理装置の一例を概略的に示す図である。
【図４】方法ＭＴの実施の途中段階における被処理体を示す断面図である。
【図５】方法ＭＴの実施の途中段階における被処理体を示す断面図である。
【図６】比較のために示す被処理体の断面図である。
【図７】方法ＭＴの実施の途中段階における被処理体を示す断面図である。
【図８】実験例１に用いたウエハを示す断面図である。
【図９】実験例２において測定した寸法を示す断面図である。
【図１０】実験例４に用いたウエハを示す断面図である。
【発明を実施するための形態】
【００２１】
以下、図面を参照して種々の実施形態について詳細に説明する。なお、各図面において同一又は相当の部分に対しては同一の符号を附すこととする。
【００２２】
図１は、一実施形態に係るエッチング方法を示す流れ図である。図１に示す方法ＭＴは、被処理体に対するプラズマ処理によって、シリコン原子及び酸素原子を含む第１領域を、当該第１領域とは異なる材料から構成された第２領域に対して選択的にエッチングする方法である。
【００２３】
図２は、一実施形態に係る方法の適用対象である被処理体を例示する断面図である。図２の（ａ）に示す被処理体、即ちウエハＷは、基板ＳＢ、第１領域Ｒ１、第２領域Ｒ２、及びマスクＭＫを有している。第２領域Ｒ２は、基板ＳＢ上に設けられており、凹部を画成している。第１領域Ｒ１は、シリコン原子及び酸素原子を含んでおり、凹部を埋め、且つ、第２領域Ｒ２を覆っている。マスクＭＫは、第１領域Ｒ１上に設けられており、第２領域Ｒ２によって画成される凹部の上に開口を提供している。以下、マスクＭＫによって提供される開口を、「マスク開口」ということがある。
【００２４】
第１領域Ｒ１は、例えば、酸化シリコン（ＳｉＯ２）、酸窒化ケイ素（ＳｉＯＮ）、又は、炭素含有酸化ケイ素（ＳｉＯＣＨ）から構成され得る。第２領域Ｒ２は、第１領域Ｒ１とは異なる材料から構成されている。第２領域Ｒ２は、例えば、シリコン、炭素、窒化シリコン、又は金属から構成され得る。マスクＭＫは、有機膜、例えば、アモルファスカーボンから構成され得る。
【００２５】
図２の（ｂ）には、被処理体の別の例が示されている。図２の（ｂ）に示すウエハＷは、フィン型電界効果トランジスタの製造途中に得られるものである。このウエハＷは、図２の（ａ）に示す被処理体と同様に、基板ＳＢ、第１領域Ｒ１、第２領域Ｒ２、及びマスクＭＫを有している。また、図２の（ｂ）に示すウエハＷは、隆起領域ＲＡを更に有している。隆起領域ＲＡは、基板ＳＢから隆起するように設けられている。この隆起領域ＲＡは、例えば、ゲート領域を構成し得る。第２領域Ｒ２は、隆起領域ＲＡの表面、及び、基板ＳＢの表面に沿って延在している。図２の（ｂ）に示すウエハＷでは、第１領域Ｒ１は、酸化シリコンから構成され、第２領域Ｒ２は、窒化シリコンから構成される。以下、図２の（ｂ）に示す被処理体を例にとって、方法ＭＴについて詳細に説明する。
【００２６】
方法ＭＴでは、最初の工程ＳＴ１の実行前に、ウエハＷがプラズマ処理装置の処理容器内に収容される。図３は、図１に示す方法の実施に用いることが可能なプラズマ処理装置の一例を概略的に示す図である。図３に示すプラズマ処理装置１０は、容量結合型プラズマエッチング装置であり、略円筒状の処理容器１２を備えている。処理容器１２の内壁面は、例えば、陽極酸化処理されたアルミニウムから構成されている。この処理容器１２は保安接地されている。
【００２７】
処理容器１２の底部上には、略円筒状の支持部１４が設けられている。支持部１４は、例えば、絶縁材料から構成されている。支持部１４は、処理容器１２内において、処理容器１２の底部から鉛直方向に延在している。また、処理容器１２内には、載置台ＰＤが設けられている。載置台ＰＤは、支持部１４によって支持されている。
【００２８】
載置台ＰＤは、その上面においてウエハＷを保持する。載置台ＰＤは、下部電極ＬＥ及び静電チャックＥＳＣを有している。下部電極ＬＥは、第１プレート１８ａ及び第２プレート１８ｂを含んでいる。第１プレート１８ａ及び第２プレート１８ｂは、例えばアルミアルミニウムといった金属から構成されており、略円盤形状をなしている。第２プレート１８ｂは、第１プレート１８ａ上に設けられており、第１プレート１８ａに電気的に接続されている。
【００２９】
第２プレート１８ｂ上には、静電チャックＥＳＣが設けられている。静電チャックＥＳＣは、導電膜である電極を一対の絶縁層又は絶縁シート間に配置した構造を有している。静電チャックＥＳＣの電極には、直流電源２２がスイッチ２３を介して電気的に接続されている。この静電チャックＥＳＣは、直流電源２２からの直流電圧により生じたクーロン力等の静電力によりウエハＷを吸着する。これにより、静電チャックＥＳＣは、ウエハＷを保持することができる。
【００３０】
第２プレート１８ｂの周縁部上には、ウエハＷのエッジ及び静電チャックＥＳＣを囲むようにフォーカスリングＦＲが配置されている。フォーカスリングＦＲは、エッチングの均一性を向上させるために設けられている。フォーカスリングＦＲは、エッチング対象の膜の材料によって適宜選択される材料から構成されており、例えば、石英から構成され得る。
【００３１】
第２プレート１８ｂの内部には、冷媒流路２４が設けられている。冷媒流路２４は、温調機構を構成している。冷媒流路２４には、処理容器１２の外部に設けられたチラーユニットから配管２６ａを介して冷媒が供給される。冷媒流路２４に供給された冷媒は、配管２６ｂを介してチラーユニットに戻される。このように、冷媒流路２４とチラーユニットとの間では、冷媒が循環される。この冷媒の温度を制御することにより、静電チャックＥＳＣによって支持されたウエハＷの温度が制御される。
【００３２】
また、プラズマ処理装置１０には、ガス供給ライン２８が設けられている。ガス供給ライン２８は、伝熱ガス供給機構からの伝熱ガス、例えばＨｅガスを、静電チャックＥＳＣの上面とウエハＷの裏面との間に供給する。
【００３３】
また、プラズマ処理装置１０は、上部電極３０を備えている。上部電極３０は、載置台ＰＤの上方において、当該載置台ＰＤと対向配置されている。下部電極ＬＥと上部電極３０とは、互いに略平行に設けられている。これら上部電極３０と下部電極ＬＥとの間には、ウエハＷにプラズマ処理を行うための処理空間Ｓが提供されている。
【００３４】
上部電極３０は、絶縁性遮蔽部材３２を介して、処理容器１２の上部に支持されている。一実施形態では、上部電極３０は、載置台ＰＤの上面、即ち、ウエハ載置面からの鉛直方向における距離が可変であるように構成され得る。上部電極３０は、電極板３４及び電極支持体３６を含み得る。電極板３４は処理空間Ｓに面しており、当該電極板３４には複数のガス吐出孔３４ａが設けられている。この電極板３４は、一実施形態では、シリコンから構成されている。
【００３５】
電極支持体３６は、電極板３４を着脱自在に支持するものであり、例えばアルミニウムといった導電性材料から構成され得る。この電極支持体３６は、水冷構造を有し得る。電極支持体３６の内部には、ガス拡散室３６ａが設けられている。このガス拡散室３６ａからは、ガス吐出孔３４ａに連通する複数のガス通流孔３６ｂが下方に延びている。また、電極支持体３６には、ガス拡散室３６ａに処理ガスを導くガス導入口３６ｃが形成されており、このガス導入口３６ｃには、ガス供給管３８が接続されている。
【００３６】
ガス供給管３８には、バルブ群４２及び流量制御器群４４を介して、ガスソース群４０が接続されている。ガスソース群４０は、フルオロカーボンガスのソース、希ガスのソース、三フッ化窒素（ＮＦ３）ガスのソース、及び、酸素（Ｏ２）ガスのソースといった複数のガスソースを含んでいる。フルオロカーボンガスは、例えば、Ｃ４Ｆ６ガス及びＣ４Ｆ８ガスのうち少なくとも一種を含むガスである。また、希ガスは、Ａｒガス、Ｈｅガスといった種々の希ガスのうち少なくとも一種を含むガスである。
【００３７】
バルブ群４２は複数のバルブを含んでおり、流量制御器群４４はマスフローコントローラといった複数の流量制御器を含んでいる。ガスソース群４０の複数のガスソースはそれぞれ、バルブ群４２の対応のバルブ及び流量制御器群４４の対応の流量制御器を介して、ガス供給管３８に接続されている。
【００３８】
また、プラズマ処理装置１０では、処理容器１２の内壁に沿ってデポシールド４６が着脱自在に設けられている。デポシールド４６は、支持部１４の外周にも設けられている。デポシールド４６は、処理容器１２にエッチング副生物（デポ）が付着することを防止するものであり、アルミニウム材にＹ２Ｏ３等のセラミックスを被覆することにより構成され得る。
【００３９】
処理容器１２の底部側、且つ、支持部１４と処理容器１２の側壁との間には排気プレート４８が設けられている。排気プレート４８は、例えば、アルミニウム材にＹ２Ｏ３等のセラミックスを被覆することにより構成され得る。この排気プレート４８の下方、且つ、処理容器１２には、排気口１２ｅが設けられている。排気口１２ｅには、排気管５２を介して排気装置５０が接続されている。排気装置５０は、ターボ分子ポンプなどの真空ポンプを有しており、処理容器１２内の空間を所望の真空度まで減圧することができる。また、処理容器１２の側壁にはウエハＷの搬入出口１２ｇが設けられており、この搬入出口１２ｇはゲートバルブ５４により開閉可能となっている。
【００４０】
また、プラズマ処理装置１０は、第１の高周波電源６２及び第２の高周波電源６４を更に備えている。第１の高周波電源６２は、プラズマ生成用の高周波電力を発生する電源であり、２７〜１００ＭＨｚの周波数の高周波電力を発生する。以下、本明細書において、「高周波電力」との語は、プラズマ生成用の高周波電力を表す。第１の高周波電源６２は、整合器６６を介して下部電極ＬＥに接続されている。整合器６６は、第１の高周波電源６２の出力インピーダンスと負荷側（下部電極ＬＥ側）の入力インピーダンスを整合させるための回路である。なお、第１の高周波電源６２は、整合器６６を介して上部電極３０に接続されていてもよい。
【００４１】
第２の高周波電源６４は、ウエハＷにイオンを引き込むための高周波バイアス電力を発生する電源であり、４００ｋＨｚ〜１３．５６ＭＨｚの範囲内の周波数の高周波バイアス電力を発生する。第２の高周波電源６４は、整合器６８を介して下部電極ＬＥに接続されている。整合器６８は、第２の高周波電源６４の出力インピーダンスと負荷側（下部電極ＬＥ側）の入力インピーダンスを整合させるための回路である。
【００４２】
また、プラズマ処理装置１０は、電源７０を更に備えている。電源７０は、上部電極３０に接続されている。電源７０は、処理空間Ｓ内に存在する正イオンを電極板３４に引き込むための電圧を、上部電極３０に印加する。一例においては、電源７０は、負の直流電圧を発生する直流電源である。別の一例において、電源７０は、比較的低周波の交流電圧を発生する交流電源であってもよい。電源７０から上部電極に印加される電圧は、−１５０Ｖ以下の電圧であり得る。即ち、電源７０によって上部電極３０に印加される電圧は、絶対値が１５０以上の負の電圧であり得る。このような電圧が電源７０から上部電極３０に印加されると、処理空間Ｓに存在する正イオンが、電極板３４に衝突する。これにより、電極板３４から二次電子及び／又はシリコンが放出される。放出されたシリコンは、処理空間Ｓ内に存在するフッ素の活性種と結合し、フッ素の活性種の量を低減させる。
【００４３】
また、一実施形態においては、プラズマ処理装置１０は、制御部Ｃｎｔを更に備え得る。この制御部Ｃｎｔは、プロセッサ、記憶部、入力装置、表示装置等を備えるコンピュータであり、プラズマ処理装置１０の各部を制御する。この制御部Ｃｎｔでは、入力装置を用いて、オペレータがプラズマ処理装置１０を管理するためにコマンドの入力操作等を行うことができ、また、表示装置により、プラズマ処理装置１０の稼働状況を可視化して表示することができる。さらに、制御部Ｃｎｔの記憶部には、プラズマ処理装置１０で実行される各種処理をプロセッサにより制御するための制御プログラムや、処理条件に応じてプラズマ処理装置１０の各部に処理を実行させるためのプログラム、即ち、処理レシピが格納される。
【００４４】
以下、再び図１を参照して、方法ＭＴについて詳細に説明する。また、以下の説明では、図４〜図７を適宜参照する。図４、図５、及び図７は、方法ＭＴの実施の途中段階における被処理体を示す断面図である。図６は、比較のために示す被処理体の断面図である。
【００４５】
図１に示すように、方法ＭＴでは、工程ＳＴ１及び工程ＳＴ２を各々が含む１回以上のシーケンスＳＱと工程ＳＴ３との交互の繰り返しＡＲＰが実行される。方法ＭＴでは、まず、工程ＳＴ１が実行される。工程ＳＴ１では、フルオロカーボン含有膜がウエハＷの表面上に形成される。このため、工程ＳＴ１では、プラズマ処理容装置の処理容器内に、処理ガスが供給され、当該処理ガスのプラズマが生成される。工程ＳＴ１で用いられる処理ガスは、フルオロカーボンガス（ＣｘＦｙガス）を含み、酸素ガス（Ｏ２ガス）を含まない処理ガスである。フルオロカーボンガスは、例えば、Ｃ４Ｆ６ガス及びＣ４Ｆ８ガスのうち少なくとも一種を含む。また、この処理ガスは、Ａｒガス、Ｈｅガスといった種々の希ガスのうち少なくとも一種を含み得る。また、処理ガス中のフルオロカーボンガスの流量は、例えば、４ｓｃｃｍ〜１２ｓｃｃｍの範囲内の流量、或いは２ｓｃｃｍ〜６ｓｃｃｍの範囲内の流量であり得る。
【００４６】
プラズマ処理装置１０を用いて工程ＳＴ１を実施する場合には、処理ガスがガスソース群４０から処理容器１２内に供給される。また、工程ＳＴ１では、第１の高周波電源６２からの高周波電力が下部電極ＬＥに供給される。なお、工程ＳＴ１では、第２の高周波電源６４から下部電極ＬＥには高周波バイアス電力が供給されてもよく、或いは、供給されなくてもよい。一実施形態の工程ＳＴ１では、第２の高周波電源６４から下部電極ＬＥに供給される高周波バイアス電力は０Ｗであり得る。また、工程ＳＴ１では、排気装置５０によって処理容器１２内の空間の圧力が所定の圧力に設定される。これにより、処理容器１２内において処理ガスのプラズマが生成される。
【００４７】
工程ＳＴ１では、フルオロカーボンの活性種がウエハＷの表面に入射する。これにより、第１領域Ｒ１が僅かにエッチングされる。また、ウエハＷの表面にフルオロカーボン含有膜ＦＬが形成される。図４の（ａ）に示す断面図は、方法ＭＴの実施が進行し、マスク開口から露出された部分において第１領域Ｒ１がエッチングされて、上部開口ＯＰ１が形成され、さらに、第２領域Ｒ２によって画成される凹部内まで第１領域Ｒ１のエッチングが進行して、第２領域Ｒ２によって挟まれた部分に上部開口ＯＰ１に連続する下部開口ＯＰ２が形成された状態を示している。この状態では、工程ＳＴ１の実行により、ウエハＷの表面、即ち、マスクＭＫの上面及び側面、マスクＭＫと第２領域Ｒ２との間に残された第１領域Ｒ１の側面、第２領域Ｒ２の表面、及び、第２領域Ｒ２によって画成された凹部内に存在する第１領域Ｒ１の上面上にフルオロカーボン含有膜ＦＬが形成される。
【００４８】
続く工程ＳＴ２では、フルオロカーボン含有膜ＦＬ中のラジカルによって第１領域Ｒ１がエッチングされる。このため、工程ＳＴ２では、プラズマ処理容装置の処理容器内で希ガス、例えば、Ａｒガスのプラズマが生成される。この工程ＳＴ２の処理時間と工程ＳＴ１の処理時間は任意に設定され得る。一実施形態においては、工程ＳＴ１の処理時間と工程ＳＴ２の処理時間の合計において工程ＳＴ１の処理時間が占める割合は、３０％〜７０％の範囲内の割合に設定され得る。
【００４９】
プラズマ処理装置１０を用いて工程ＳＴ２を実施する場合には、ガスソース群４０から希ガスが供給される。また、工程ＳＴ２では、第１の高周波電源６２からの高周波電力が下部電極ＬＥに供給される。なお、工程ＳＴ２では、第２の高周波電源６４から下部電極ＬＥには高周波バイアス電力が供給されてもよく、或いは、供給されなくてもよい。一実施形態の工程ＳＴ２では、第２の高周波電源６４から下部電極ＬＥに供給される高周波バイアス電力は０Ｗであり得る。また、工程ＳＴ２では、排気装置５０によって処理容器１２内の空間の圧力が所定の圧力に設定される。例えば、処理容器１２内の空間の圧力は、２０ｍＴｏｒｒ（２．６６６Ｐａ）〜５０ｍＴｏｒｒ（６．６６６Ｐａ）の範囲内の圧力、例えば３０ｍＴｏｒｒ（４Ｐａ）以下の圧力に設定される。これにより、処理容器１２内において希ガスのプラズマが生成され、載置台ＰＤ上に載置されたウエハＷが希ガス原子のイオンが照射される。
【００５０】
工程ＳＴ２では、希ガス原子の活性種、例えば、希ガス原子のイオンが、フルオロカーボン含有膜ＦＬに照射される。これにより、フルオロカーボン含有膜ＦＬ中のフルオロカーボンラジカルが、図４の（ｂ）に示すように、第１領域Ｒ１のエッチングを進行させる。また、この工程ＳＴ２により、フルオロカーボン含有膜ＦＬの膜厚が減少する。
【００５１】
方法ＭＴでは、工程ＳＴ１及び工程ＳＴ２を含むシーケンスＳＱが１回以上実行される。そして、工程ＳＴａにおいて、停止条件が満たされるか否かが判定される。例えば、工程ＳＴａでは、シーケンスＳＱの実行回数が予め設定された回数に至っている場合には、停止条件が満たされるものと判定される。工程ＳＴａにおいて停止条件が満たされないと判定される場合には、シーケンスＳＱが再び実行される。一方、工程ＳＴａにおいて停止条件が満たされると判定される場合には、工程ＳＴｂが実行される。工程ＳＴｂ以後の工程については、後述する。
【００５２】
上述したように、工程ＳＴ１で用いられる処理ガスは、酸素ガスを含んでいない。したがって、第２領域Ｒ２が酸化し、酸化した第２領域Ｒ２がフルオロカーボンの活性種によって削られることが抑制される。但し、工程ＳＴ１で用いられる当該処理ガスは、酸素ガスを含んでいないので、シーケンスＳＱが１回以上実行されると、フルオロカーボン含有膜ＦＬによって、上部開口ＯＰ１及び下部開口ＯＰ２といった開口の幅の縮小が生じ、場合によっては、当該開口が閉塞され得る。
【００５３】
上記開口の幅の縮小に対する一つの対策として、一実施形態の工程ＳＴ１では、プラズマ処理装置の処理容器内の圧力が２０ｍＴｏｒｒ（２．６６６Ｐａ）以下の圧力に設定される。さらに、工程ＳＴ１において処理容器内に供給される処理ガスの全流量に対してフルオロカーボンガスの流量が占める割合は０．１％以上１％以下の範囲の割合に設定される。このようにフルオロカーボンガスが希釈された処理ガスのプラズマを低圧環境下で生成すると、フルオロカーボンの活性種は異方性をもって、即ち、小さい角度分布をもって略鉛直方向にウエハＷに入射する。したがって、マスクＭＫの上面の上、第２領域Ｒ２の上面の上、及び、第２領域Ｒ２によって挟まれた第１領域Ｒ１の上面の上に、他の表面よりもフルオロカーボン含有膜ＦＬが厚く形成される。即ち、マスクＭＫの上面の上、第２領域Ｒ２の上面の上、及び、第２領域Ｒ２によって挟まれた第１領域Ｒ１の上面の上に選択的にフルオロカーボン含有膜ＦＬが形成される。これにより、開口の幅の縮小が抑制される。
【００５４】
また、このような低圧環境下では、フルオロカーボンの活性種は、比較的狭い開口内及び比較的広い開口のいずれにも侵入する。以下、図５及び図６を参照して具体的に説明する。ウエハＷは、図５の（ａ）及び図６の（ａ）に示すように、その上に設けられたマスクＭＫのマスク開口の幅が狭く、高いアスペクト比の上部開口ＯＰ１が形成される領域（以下、「高ＡＲ領域」という）と、図５の（ｂ）及び図６の（ｂ）に示すように、その上に設けられたマスクＭＫのマスク開口の幅が広く、低いアスペクト比の上部開口ＯＰ１が形成される領域（以下、「低ＡＲ領域」という）の双方を有することがある。
【００５５】
このようなウエハＷに対して、高圧条件下で生成された処理ガスのプラズマを用いると、マスクＭＫの上面に対して多量のフルオロカーボンの活性種が供給され、高ＡＲ領域の上部開口ＯＰ１内へのフルオロカーボンの活性種の侵入が妨げられる。その結果、図６の（ａ）に示すように、マスクＭＫの上面の上には厚いフルオロカーボン含有膜ＦＬが形成されるが、第２領域Ｒ２の表面、及び、当該第２領域Ｒ２によって挟まれた第１領域Ｒ１の上面の上に形成されるフルオロカーボン含有膜の膜厚が不足する。これにより、第２領域Ｒ２の削れ、及び、第１領域Ｒ１のエッチングの停止が発生する。また、高圧条件下で生成された処理ガスのプラズマを用いると、低ＡＲ領域の上部開口ＯＰ１内へはフルオロカーボンの活性種が多量に侵入する。その結果、図６の（ｂ）に示すように、第２領域Ｒ２の表面、及び、当該第２領域Ｒ２によって挟まれた第１領域Ｒ１の上面の上に過剰に厚いフルオロカーボン含有膜ＦＬが形成される。その結果、第１領域Ｒ１のエッチングが停止する。
【００５６】
一方、一実施形態の工程ＳＴ１では、低圧条件下で処理ガスのプラズマが生成される。低圧条件下では、生成されたプラズマに基づくフルオロカーボンの活性種は、高ＡＲ領域及び低ＡＲ領域の何れにおいても、上部開口ＯＰ１内に容易に侵入する。したがって、図５の（ａ）及び図５の（ｂ）に示すように、高ＡＲ領域のウエハＷの表面に形成されるフルオロカーボン含有膜ＦＬの膜厚と、低ＡＲ領域のウエハＷの表面に形成されるフルオロカーボン含有膜ＦＬの膜厚との差が低減される。即ち、フルオロカーボン含有膜ＦＬの膜厚のアスペクト比に対する依存性が低減される。また、図５の（ａ）及び図５の（ｂ）に示すように、マスクＭＫの上面の上に形成されるフルオロカーボン含有膜ＦＬの膜厚と、第２領域Ｒ２に挟まれた第１領域Ｒ１の上面の上に形成されるフルオロカーボン含有膜ＦＬの膜厚の差異が、高ＡＲ領域及び低ＡＲ領域の双方において低減される。
【００５７】
但し、低圧条件下において処理ガスのプラズマが生成されると、フルオロカーボンのイオンのエネルギーが高くなり、ウエハＷにダメージを与え得る。例えば、第２領域Ｒ２にダメージが加わり得る。そのため、一実施形態の工程ＳＴ１では、１００Ｖ以上、３００Ｖ以下の実効バイアス電圧が生じる電力に、プラズマ生成用の高周波電力が設定される。例えば、プラズマ処理装置１０において、かかる実効電圧を生じ得るプラズマ生成用の高周波電力は、３００Ｗより小さい電力であり得る。これにより、低圧条件下で生成されたフルオロカーボンのイオンのエネルギーが低減され、ウエハＷに対するダメージが抑制される。
【００５８】
また、一実施形態の工程ＳＴ１では、プラズマ生成用の高周波電力がパルス状に変調されてもよい。即ち、工程ＳＴ１において、プラズマ生成用の高周波電力が第１のレベルと当該第１のレベルよりも低い第２のレベルとに交互に切り換えられてもよい。高周波電力が第１のレベルをとる第１の期間と第２のレベルをとる第２の期間を１周期とするパルス変調の周波数は、例えば、２ｋＨｚ〜４０ｋＨｚの周波数に設定され得る。また、１周期内において第１の期間が占める割合、即ちデューティ比は、２０％以上、８０％以下の比に設定され得る。このようにプラズマ生成用の高周波電力がパルス変調されることにより、第２の期間中にイオンフラックスよりもラジカルフラックスが遅く減衰する。したがって、ラジカルのみが照射される時間が存在することによりイオンフラックスの比率が低くなる。即ち、イオンよりもラジカルが多く生成される。これにより、第１領域Ｒ１のエッチングが進行し、第２領域Ｒ２が露出された状態、即ち、フルオロカーボン含有膜ＦＬによって覆われていない状態の第２領域Ｒ２がエッチングされることが抑制される。
【００５９】
また、一実施形態の工程ＳＴ１では、上部電極３０に電源７０からの電圧が印加されてもよい。電源７０によって上部電極３０に印加される電圧は、−１５０Ｖ以下の電圧であり得る。即ち、電源７０によって上部電極３０に印加される電圧は、絶対値が１５０Ｖ以上の負の電圧であり得る。このように上部電極３０に電源７０からの電圧が印加されると、電極板３４に正イオンが衝突する。これにより、電極板３４からシリコンが放出される。放出されたシリコンは、プラズマ処理装置内に存在するフッ素の活性種と結合し、フッ素の活性種の量を減少させる。その結果、第２領域Ｒ２の削れが抑制される。また、正イオンが電極板３４に向けて引きつけられることにより、電極板３４の表面に付着したフルオロカーボンが除去される。したがって、処理容器の内壁面が清浄な状態に保たれる。
【００６０】
また、一実施形態の工程ＳＴ２では、処理容器内の圧力が３０ｍＴｏｒｒ（４Ｐａ）以下に設定される。また、高周波バイアス電力が０Ｗに設定され得る。このような条件では、希ガスイオンのウエハＷに対する入射角の分布が小さくなり、即ち、イオンが小さい角度分布で略鉛直方向にウエハＷに入射する。これにより、第１領域Ｒ１を効率的にエッチングすることが可能となる。さらに、第２領域Ｒ２のダメージが抑制される。
【００６１】
また、一実施形態の工程ＳＴ２では、上部電極３０に電源７０からの電圧が印加されてもよい。電源７０によって上部電極３０に印加される電圧は、−１５０Ｖ以下の電圧であり得る。即ち、電源７０によって上部電極３０に印加される電圧は、絶対値が１５０Ｖ以上の負の電圧であり得る。工程ＳＴ２の実行期間中には、工程ＳＴ１において生成されたフッ素の活性種が除去されずに処理容器１２内に残存し得る。工程ＳＴ２において上部電極３０に電源７０からの電圧が印加されることにより、電極板３４から放出されたシリコンは、処理空間Ｓ内に存在するフッ素の活性種と結合し、フッ素の活性種の量を低減させる。これにより、フッ素の活性種による第２領域Ｒ２のエッチングが抑制される。
【００６２】
再び図１を参照する。工程ＳＴｂでは、終了条件が満たされるか否かが判定される。例えば、工程ＳＴｂでは、１回以上のシーケンスＳＱと後述する工程ＳＴ３との交互の繰り返しＡＲＰの回数が所定回数に至っている場合に、終了条件が満たされるものと判定される。工程ＳＴｂにおいて終了条件が満たされないと判定される場合には、工程ＳＴ３が実行される。工程ＳＴ３については、後述する。一方、工程ＳＴｂにおいて終了条件が満たされると判定される場合には、方法ＭＴが終了する。なお、繰り返しＡＲＰにおけるシーケンスＳＱの実行回数は異なっていてもよい。例えば、繰り返しＡＲＰにおいて後に行われるシーケンスＳＱの実行回数が先に行われるシーケンスＳＱの実行回数よりも少なくてもよい。また、繰り返しＡＲＰにおいてシーケンスＳＱの実行回数が段階的に減少されてもよい。
【００６３】
上述したようにシーケンスＳＱの１回以上の実行により、図７の（ａ）に示すように、フルオロカーボン含有膜ＦＬの膜厚が大きくなり、当該フルオロカーボン含有膜ＦＬが開口の幅の縮小を生じさせる。この開口の幅の縮小に対する別の対策として、方法ＭＴでは、工程ＳＴ３が実行される。工程ＳＴ３では、フルオロカーボン含有膜ＦＬの膜厚を低減させる処理が行われる。これにより、図７の（ｂ）に示すように、フルオロカーボン含有膜ＦＬの膜厚が減少し、フルオロカーボン含有膜ＦＬによる開口の幅の縮小が防止される。
【００６４】
工程ＳＴ３では、プラズマ処理装置の処理容器内において、フルオロカーボン含有膜ＦＬをエッチングし得る処理ガスのプラズマが生成される。この工程ＳＴ３の処理時間は任意に設定され得る。プラズマ処理装置１０を用いて工程ＳＴ３を実施する場合には、ガスソース群４０から処理ガス供給される。また、工程ＳＴ３では、第１の高周波電源６２からの高周波電力が下部電極ＬＥに供給される。なお、工程ＳＴ３では、第２の高周波電源６４から下部電極ＬＥには高周波バイアス電力が供給されてもよく、或いは、供給されなくてもよい。一実施形態の工程ＳＴ３では、第２の高周波電源６４から下部電極ＬＥに供給される高周波バイアス電力は０Ｗであり得る。また、工程ＳＴ３では、排気装置５０によって処理容器１２内の空間の圧力が所定の圧力に設定される。これにより、処理容器１２内において処理ガスのプラズマが生成され、載置台ＰＤ上に載置されたウエハＷに活性種が照射される。
【００６５】
一実施形態の工程ＳＴ３では、三フッ化窒素（ＮＦ３）ガス及び希ガスを含む処理ガスのプラズマが生成されてもよい。三フッ化窒素ガスが希ガスによって希釈されている場合には、活性種がウエハＷに対して狭い角度分布で、略鉛直方向に入射する。したがって、ウエハＷの水平面上、例えば、マスクＭＫの上面の上で厚く形成されたフルオロカーボン含有膜の膜厚を効率的に低減させることが可能となる。なお、三フッ化窒素ガス及び希ガスを含む処理ガスの全流量中における三フッ化窒素ガスの流量の割合は、例えば、０．３％〜１０％の範囲内の割合であり得る。
【００６６】
一実施形態の工程ＳＴ３では、三フッ化窒素ガスのみを含む処理ガスのプラズマが生成されてもよい。この実施形態では、活性種が等方的にウエハＷに入射する。したがって、ウエハＷの任意の面上に形成されたフルオロカーボン含有膜の膜厚を均一に低減させることが可能となる。図７の（ａ）に示すように、フルオロカーボン含有膜ＦＬは、マスクＭＫの上面、第２領域Ｒ２の上面、及び第１領域Ｒ１の上面のみならず、下部開口ＯＰ２を画成する側壁面に沿って形成される。側壁面に沿って形成された過剰なフルオロカーボン含有膜ＦＬは、第２領域Ｒ２の底部側の隅部に第１領域Ｒ１の残渣を発生させ得る。この実施形態では、活性種をウエハＷに等方的に入射させることにより、側壁面に沿って形成された過剰なフルオロカーボン含有膜ＦＬの膜厚が低減される。したがって、第１領域Ｒ１の残渣の発生が抑制される。その結果、下部開口ＯＰ２の深部における幅を広げることが可能となる。
【００６７】
一実施形態では、シーケンスＳＱの１回以上の実行と工程ＳＴ３との実行との交互の繰り返しＡＲＰに含まれる一部の工程ＳＴ３において、三フッ化窒素ガス及び希ガスを含む処理ガスのプラズマが生成され、当該交互の繰り返しＡＲＰに含まれる他の一部の工程ＳＴ３において、三フッ化窒素ガスのみを含む処理ガスのプラズマが生成されてもよい。例えば、繰り返しＡＲＰにおいて、三フッ化窒素ガス及び希ガスを含む処理ガスのプラズマを生成する程ＳＴ３と、三フッ化窒素ガスのみを含む処理ガスのプラズマを生成する工程ＳＴ３とが交互に実行されてもよい。この実施形態によれば、ウエハＷの水平面上に厚く形成されたフルオロカーボン含有膜ＦＬの膜厚を効率的に低減させ、且つ、ウエハＷの任意の面上に形成されたフルオロカーボン含有膜ＦＬの膜厚を均一に低減させることが可能となる。
【００６８】
また、工程ＳＴ３では、酸素ガス（Ｏ２ガス）及び希ガスを含む処理ガスのプラズマが生成されてもよい。即ち、フルオロカーボン含有膜のエッチングに寄与する処理ガスとして、三フッ化窒素ガスに代えて酸素ガスが用いられてもよい。一実施形態の工程ＳＴ３では、酸素ガスのみを含む処理ガスのプラズマが生成されてもよい。また、一実施形態では、繰り返しＡＲＰに含まれる一部の工程ＳＴ３において、酸素ガス及び希ガスを含む処理ガスのプラズマが生成され、繰り返しＡＲＰに含まれる他の一部の工程ＳＴ３において、酸素ガスのみを含む処理ガスのプラズマが生成されてもよい。例えば、繰り返しＡＲＰにおいて、酸素ガス及び希ガスを含む処理ガスのプラズマを生成する程ＳＴ３と、酸素ガスのみを含む処理ガスのプラズマを生成する工程ＳＴ３とが交互に実行されてもよい。このように、工程ＳＴ３の種々の実施形態では、三フッ化窒素ガスに代えて酸素ガスが用いられてもよい。
【００６９】
以下、方法ＭＴの評価のために行った種々の実験について説明するが、本発明は以下の実験例によって限定されるものではない。
【００７０】
（実験例１）
【００７１】
実験例１では、図８の（ａ）に示すウエハＷ１を準備した。ウエハＷ１は、基板１００上に、２００ｎｍの厚さのシリコン酸化膜１０２を有し、シリコン酸化膜１０２上に、４０ｎｍの幅の開口を提供するアモルファスカーボン製のマスク１０４を有するものであった。このウエハＷ１に対して、実験例１では、表１に示す条件の方法ＭＴをプラズマ処理装置１０を用いて適用した。具体的に、実験例１では、工程ＳＴ１及び工程ＳＴ２を含むシーケンスＳＱを３０回実行し、次いで、工程ＳＴ３と２０回のシーケンスＳＱとを交互に４回実行した。また、比較のため、ウエハＷ１に対して、表１に示す比較実験例１及び比較実験例２の処理をプラズマ処理装置１０を用いて適用した。比較実験例１では、酸素ガスを含む処理ガスを用いてフルオロカーボン含有膜を形成する工程とＡｒガスのプラズマにウエハＷ１を晒す工程とを交互に３０回実行した。また、比較実験例２では、実験例１の工程ＳＴ１及び工程ＳＴ２と同様の二つの工程を交互に３０回実行し、工程ＳＴ３は実行しなかった。なお、実験例１、比較実験例１、及び比較実験例２の全ての工程において、高周波バイアス電力を０Ｗに設定した。
【００７２】
【表１】
0006320282.tif 000002
【００７３】
そして、図８の（ｂ）に示すように、シリコン酸化膜１０２に形成された開口ＯＰの底部における幅ＷＢを測定した。測定の結果、比較実験例１では、幅ＷＢは１６ｎｍであった。比較実験例２では、フルオロカーボン含有膜によって開口が閉塞され、シリコン酸化膜１０２のエッチングが途中で停止した。また、実験例１では、幅ＷＢは１８ｎｍであった。比較実験例２の結果と実験例１の結果を比較すれば明らかなように、工程ＳＴ１に酸素ガスを含まない処理ガスを用いても、工程ＳＴ３を含む実験例１では、開口ＯＰを閉塞させることなく、深部においても広い幅を有する開口ＯＰを形成することが可能であることが確認された。
【００７４】
（実験例２）
【００７５】
実験例２では、図２の（ｂ）に示したウエハＷに対して、表２に示す条件の方法ＭＴをプラズマ処理装置１０を用いて適用した。具体的に、実験例２では、工程ＳＴ１及び工程ＳＴ２を含むシーケンスＳＱを３０回実行し、次いで、工程ＳＴ３を実行し、次いで、シーケンスＳＱを２０回実行した。また、比較のため、図２の（ｂ）に示したウエハＷに対して、表２に示す比較実験例３の処理をプラズマ処理装置１０を用いて適用した。比較実験例３では、酸素ガスを含む処理ガスを用いてフルオロカーボン含有膜を形成する工程とＡｒガスのプラズマにウエハＷを晒す工程とを交互に３０回実行した。なお、実験例２、及び比較実験例３の全ての工程において、高周波バイアス電力を０Ｗに設定した。また、実験例２及び比較実験例３に用いたウエハＷの第１領域Ｒ１は酸化シリコン製であり、第２領域Ｒ２は窒化シリコン製であった。
【００７６】
【表２】
0006320282.tif 000003
【００７７】
そして、図９に示すように、マスクＭＫの縁部直下での第２領域Ｒ２の膜厚減少量Ｄ１、及び、第２領域Ｒ２の肩部での膜厚減少量Ｄ２を測定した。測定の結果、比較実験例３では、膜厚減少量Ｄ１、膜厚減少量Ｄ２はそれぞれ７．１ｎｍ、１０．３ｎｍであった。一方、実験例２では、膜厚減少量Ｄ１、膜厚減少量Ｄ２はそれぞれ、４．４ｎｍ、４．４ｎｍであった。したがって、工程ＳＴ１において酸素ガスを含まない処理ガスを用いた実験例２によれば、酸素ガスを含む処理ガスを用いた比較実験例３よりも、第２領域Ｒ２の削れが抑制されることが確認された。
【００７８】
（実験例３）
【００７９】
実験例３では、実験例１に用いたウエハＷ１と同様のウエハに対して、表３に示す条件の方法ＭＴを、プラズマ処理装置１０を用いて適用した。具体的には、工程ＳＴ１と工程ＳＴ２を含むシーケンスの実行と工程ＳＴ３の実行との繰り返しＡＲＰに含まれる一部の工程ＳＴ３では、ＮＦ３ガスとＡｒガスを含む処理ガスを用い、繰り返しＡＲＰに含まれる他の一部の工程ＳＴ３では、ＮＦ３ガスのみを含む処理ガスを用いた。なお、実験例３の全ての工程において、高周波バイアス電力を０Ｗに設定した。
【００８０】
【表３】
0006320282.tif 000004
【００８１】
そして、実験例１と同様に幅ＷＢを測定した。測定の結果、実験例３では、幅ＷＢは２５ｎｍであった。したがって、繰り返しＡＲＰに含まれる一部の工程ＳＴ３において、ＮＦ３ガスのみを含む処理ガスを用いた実験例３では、実験例１よりも、開口の深部における幅を広げることが可能であることが確認された。
【００８２】
（実験例４）
【００８３】
実験例４では、図１０の（ａ）に示すウエハＷ２、及び図１０の（ｂ）に示すウエハＷ３を準備した。ウエハＷ２は、基板１１０上に、２５０ｎｍの厚さのシリコン酸化膜１１２を有し、シリコン酸化膜１１２上に、アモルファスカーボン製のマスク１１４を有するものであった。また、ウエハＷ２のシリコン酸化膜１１２にはマスク１１４のマスク開口に連続する低アスペクト比の開口ＯＰＬを予め形成しておいた。開口ＯＰＬの幅は、２５０ｎｍであり、開口ＯＰＬの深さは２５０ｎｍであった。ウエハＷ３は、基板１２０上に、２００ｎｍの厚さのシリコン酸化膜１２２を有し、シリコン酸化膜１２２上に、アモルファスカーボン製のマスク１２４を有するものであった。また、ウエハＷ３のシリコン酸化膜１２２にはマスク１２４のマスク開口に連続する高アスペクト比の開口ＯＰＨを予め形成しておいた。開口ＯＰＨの幅は、４０ｎｍであり、開口ＯＰＬの深さは２５０ｎｍであった。実験例４では、これらウエハＷ２及びウエハＷ３に対して表４に示す条件の処理を、プラズマ処理装置１０を用いて適用した。具体的には、フルオロカーボンガスを含み酸素ガスを含まない処理ガスのプラズマを、１００Ｗのプラズマ生成用の高周波電力を用い１５ｍＴｏｒｒの圧力（即ち、２０ｍＴｏｒｒ以下の低圧）で生成し、フルオロカーボン含有膜ＦＬを形成した。また、比較のため、表４に示す比較実験例４及び比較実験例５の処理をプラズマ処理装置１０を用いてウエハＷ２及びウエハＷ３に適用した。比較実験例４では、実験例４と同様の処理ガスのプラズマを、比較的高い３００Ｗの高周波電力を用い、２０ｍＴｏｒｒよりも高い３０ｍＴｏｒｒの圧力で生成し、フルオロカーボン含有膜ＦＬを形成した。また、比較実験例５では、実験例４と同様の処理ガスのプラズマを、１５ｍＴｏｒｒの圧力（即ち、２０ｍＴｏｒｒ以下の低圧）で生成し、フルオロカーボン含有膜ＦＬを形成したが、当該プラズマを３００Ｗの高周波電力を用いて生成した。なお、実験例４、比較実験例４、及び比較実験例５の全ての工程において、高周波バイアス電力を０Ｗに設定した。
【００８４】
【表４】
0006320282.tif 000005
【００８５】
そして、ウエハＷ２の開口ＯＰＬの深部に形成されたフルオロカーボン含有膜ＦＬの膜厚Ｔ１、及び、ウエハＷ３の開口ＯＰＨの深部に形成されたフルオロカーボン含有膜ＦＬの膜厚Ｔ２を測定した。測定の結果、比較実験例４では、膜厚Ｔ１、膜厚Ｔ２はそれぞれ４４ｎｍ、２１ｎｍであった。比較実験例５では、膜厚Ｔ１は３１ｎｍであったが、開口ＯＰＨの深部ではシリコン酸化膜１２２がエッチングされ、フルオロカーボン含有膜は形成されなかった。また、実験例４では、膜厚Ｔ１、膜厚Ｔ２はそれぞれ２５ｎｍ、１７ｎｍであった。実験例４の膜厚Ｔ１、膜厚Ｔ２と比較実験例４の膜厚Ｔ１、膜厚Ｔ２を比較すれば明らかなように、２０ｍＴｏｒｒ（２．６６６Ｐａ）以下の低圧でプラズマを生成することにより、高アスペクト比の開口の深部に形成されるフルオロカーボン含有膜の膜厚と低アスペクト比の開口の深部に形成されるフルオロカーボン含有膜の膜厚の差異を低減することが可能であることが確認された。また、実験例４の膜厚Ｔ１、膜厚Ｔ２と比較実験例５の膜厚Ｔ１、膜厚Ｔ２を比較すれば明らかなように、２０ｍＴｏｒｒ（２．６６６Ｐａ）以下の低圧で低い実効バイアス電圧を生じる高周波電力、例えば１００Ｗの高周波電力を用いてプラズマを生成することにより、ウエハに加わるダメージを抑制しつつフルオロカーボン含有膜を形成することが可能であることが確認された。
【００８６】
以上、種々の実施形態について説明してきたが、上述した実施形態に限定されることなく種々の変形態様を構成可能である。例えば、方法ＭＴの実施には、下部電極ＬＥにプラズマ生成用の高周波電力が供給されているが、当該高周波電力は上部電極に供給されてもよい。また、方法ＭＴの実施には、プラズマ処理装置１０以外のプラズマ処理装置を用いることができる。具体的には、誘導結合型のプラズマ処理装置、又は、マイクロ波といった表面波によってプラズマを生成するプラズマ処理装置のように、任意のプラズマ処理装置を用いて方法ＭＴを実施することが可能である。
【符号の説明】
【００８７】
１０…プラズマ処理装置、１２…処理容器、ＰＤ…載置台、ＥＳＣ…静電チャック、ＬＥ…下部電極、３０…上部電極、３４…電極板、４０…ガスソース群、５０…排気装置、６２…第１の高周波電源、６４…第２の高周波電源、７０…電源、Ｗ…ウエハ、Ｒ１…第１領域、Ｒ２…第２領域、ＭＫ…マスク、ＦＬ…フルオロカーボン含有膜。
【図１】
0006320282.tif 000006
【図２】
0006320282.tif 000007
【図３】
0006320282.tif 000008
【図４】
0006320282.tif 000009
【図５】
0006320282.tif 000010
【図６】
0006320282.tif 000011
【図７】
0006320282.tif 000012
【図８】
0006320282.tif 000013
【図９】
0006320282.tif 000014
【図１０】
0006320282.tif 000015